(57)【特許請求の範囲】
【請求項１】
少なくとも１つのパラジウム塩および少なくとも１つの不飽和オルガノアミンを含む第１の組成物を加温して、安定なパラジウムナノ粒子および少なくとも１つのパラジウム不飽和オルガノアミン錯体を含む第２の組成物を形成する工程を含む方法であって、この第１の組成物が、実質的に付加的な還元剤を含まない、方法。
【請求項２】
前記第１の組成物の不飽和オルガノアミンが、式
Ｒ1−ＣＨ＝ＣＨ−Ｒ2−ＮＨ2
を有し、式中、Ｒ1が、水素、または１個の炭素原子〜２５個の炭素原子を有する炭化水素基を表し、Ｒ2が、１〜２５個の炭素原子を有する炭化水素基を表し、Ｒ1および／またはＲ2の前記炭化水素基が、独立に、置換または非置換のアルキル、アルケニル、アルキニル、アリールおよびこれらの混合物からなる群から選択され、前記第１の組成物のパラジウム塩が、式
Ｐｄ（Ｘ）2またはこれらの混合物を有し、
式中、Ｘがパラジウムに対するいずれかの対イオンであり、前記第２の組成物のパラジウム不飽和オルガノアミン錯体が、式
（Ｒ1−ＣＨ＝ＣＨ−Ｒ2−ＮＨ2）aＰｄＸ2-aを有していてもよく、
式中、ａは、パラジウムと錯化した不飽和オルガノアミン錯体の数を表し、０を超えるが、２以下であるいずれかの数であることができる、請求項１に記載の方法。
【請求項３】
前記第２の組成物がさらに、前記少なくとも１つの不飽和オルガノアミンを含み、前記パラジウムナノ粒子が、前記不飽和オルガノアミンで安定化される、請求項１又は２に記載の方法。
【請求項４】
前記第１の組成物がさらに、炭化水素溶媒を含む、請求項１〜３のいずれか１項に記載の方法。
【請求項５】
前記少なくとも１つの不飽和オルガノアミンが、溶媒である、請求項１〜４のいずれか１項に記載の方法。
【請求項６】
前記パラジウム塩が、パラジウムカルボキシレート、塩化パラジウム、硝酸パラジウム、硫酸パラジウム、ヨウ化パラジウム、シアン化パラジウム、エチレンジアミンパラジウムクロリド、テトラアミンパラジウムブロミド、ビス（アセチルアセトナト）パラジウム、ジアミンジニトロパラジウム、およびこれらの混合物から選択され、
前記パラジウム塩は、前記第１の組成物の１〜５０重量パーセントで含まれ、
前記不飽和オルガノアミンの前記パラジウム塩に対するモル比は、１：１〜１０：１である、請求項１〜５のいずれか１項に記載の方法。
【請求項７】
前記第１の組成物が、１５０℃未満の温度で加温され、前記加温は、０．１秒〜６０分間の期間行われる、請求項１〜６のいずれか１項に記載の方法。
【請求項８】
前記第２の組成物を基材上に溶液堆積する工程；および
前記第２の組成物を加熱して、前記基材上にパラジウム層を形成する工程をさらに含む、請求項１〜７のいずれか１項に記載の方法。
【請求項９】
前記溶液堆積する工程が、前記基材上への前記第２の組成物の、スピンコーティング、浸漬コーティング、スプレーコーティング、スロットダイコーティング、フレキソ印刷、オフセット印刷、またはインクジェット印刷を含む、請求項８に記載の方法。
【請求項１０】
前記加熱が、１００℃〜３５０℃の温度で、１秒〜３０分間の期間行われる、請求項８又は９に記載の方法。
【請求項１１】
前記パラジウム層が、少なくとも１，０００Ｓ／ｃｍの伝導度を有し、１０ｎｍ未満の表面ラフネスを有する、請求項８〜１０のいずれか１項に記載の方法。
【請求項１２】
少なくとも１つのパラジウム不飽和オルガノアミン錯体およびパラジウムナノ粒子を含む組成物であって、実質的に不飽和オルガノアミン以外の付加的な還元剤を含まない、組成物。
【請求項１３】
前記組成物がさらに、不飽和オルガノアミンを含み、前記パラジウムナノ粒子が前記不飽和オルガノアミンで安定化される、請求項１２に記載の組成物。
【請求項１４】
前記パラジウム不飽和オルガノアミン錯体中の不飽和オルガノアミンが、オレイルアミン、アリルアミン、ゲラニルアミン、Ｎ−メチルアリルアミン、ジアリルアミン、２−（１−シクロヘキセニル）エチルアミン、３−ピロリン、１，２，３，６−テトラヒドロピリジン、Ｎ−メチル−２−メチルアリルアミン、およびこれらの混合物からなる群から選択される、請求項１２又は１３に記載の組成物。
【請求項１５】
前記パラジウム不飽和オルガノアミン錯体の前記パラジウムナノ粒子に対するモル比は、パラジウム原子のモルに基づいて９９：１〜１：９９であり、
前記少なくとも１つのパラジウム不飽和オルガノアミン錯体は、Ｒ’ＣＯＯ-、Ｃｌ-、Ｂｒ-、Ｉ-、ＮＯ3-、ＳＯ42-、ＨＣＯ3シアニド、アセチルアセトナト、ニトロ、およびこれらの混合物からなる群から選択される対イオンを含み、Ｒ’は、１〜１８個の炭素原子を含む炭化水素基である、請求項１２〜１４のいずれか１項に記載の組成物。
【請求項１６】
前記組成物が、室温にて５ｃｐｓ〜５，０００ｃｐｓの粘度を有する、請求項１２〜１５のいずれか１項に記載の組成物。
【請求項１７】
前記パラジウム不飽和オルガノアミン錯体が、少なくとも４〜２５個の炭素原子を有する、請求項１２〜１６のいずれか１項に記載の組成物。
【発明の詳細な説明】
【技術分野】
【０００１】
本開示は、種々の基材上にパラジウム層を堆積および形成するための組成物およびプロセスに関する。この組成物は、例えば溶液であってもよく、物体、例えば電子デバイスまたはそれらの構成要素を、スピンコーティング、浸漬コーティング、およびインクジェット印刷を含む溶液堆積プロセスによって、コーティングおよび／または印刷するために使用されてもよい。
【背景技術】
【０００２】
パラジウム（Ｐｄ）は、多くの独特の特性を有するレアメタルであり、結果として広範に使用されている。例えば、パラジウムは自動車の触媒コンバータに使用され、燃焼副生成物を無害な物質に転化する。パラジウムはまた、多くの電子デバイス、セラミックキャパシタ、燃料電池などに使用される。パラジウム構造は、従来から、電気めっき、スパッタリング、または化学気相成長（ＣＶＤ）によってこうしたデバイスに形成される。
【発明の概要】
【発明が解決しようとする課題】
【０００３】
パラジウム構造を形成するために、より低コストの手法を使用するのが望ましいであろう。パラジウム堆積のために使用できる溶液−処理可能な組成物が必要とされている。
【課題を解決するための手段】
【０００４】
種々の基材上にパラジウム層および／または構造を形成するために使用されてもよいパラジウムナノ粒子を含む組成物、およびそれを形成するための方法が開示されている。これらの組成物は、例えばパラジウム層を用いたパターン状で、基材をコーティングおよび印刷するのに有用であり、電子デバイスの電気伝導性素子、経路および／または回路を製作するために使用できる。得られたパラジウム層および／または構造は、実質的に均一であり、高い伝導度および低温にて良好な接着性を示す。
【０００５】
パラジウムナノ粒子を含む組成物を形成するためのプロセスは、少なくとも１つのパラジウム塩および少なくとも１つの不飽和オルガノアミンを含む第１の組成物を加温して、安定なパラジウムナノ粒子および少なくとも１つのパラジウム不飽和オルガノアミン錯体を含む第２の組成物を形成する工程を含み、この第１の組成物が、実質的に付加的な還元剤を含まない。
【０００６】
また、少なくとも１つのパラジウム不飽和オルガノアミン錯体および安定なパラジウムナノ粒子を含む組成物が記載され、この組成物は、少なくとも１つのパラジウム塩および少なくとも１つの不飽和オルガノアミンを含む第１の組成物を加温して、少なくとも１つのパラジウム不飽和オルガノアミン錯体およびパラジウムナノ粒子を含む第２の組成物を形成する工程を含むプロセスによって形成され、ここで第１の組成物は、実質的に付加的な還元剤を含まない。
【０００７】
基材上にパラジウム層を形成するための方法も記載するが、この方法は、少なくとも１つのパラジウム塩および少なくとも１つの不飽和オルガノアミンを含む第１の組成物を加温して、安定なパラジウムナノ粒子および少なくとも１つのパラジウム不飽和オルガノアミン錯体を含む第２の組成物を形成する工程、基材上に第２の組成物を溶液堆積させる工程；および基材上の第２の組成物を加熱して、パラジウム層を形成する工程を含む。
【０００８】
以下は図面の簡単な説明であり、これは本明細書に開示される例示的な実施形態を示すことを目的として提示されるものである。
【図面の簡単な説明】
【０００９】
【図１】図１は、基材、例えばワイヤを、本開示に従ってコーティングするプロセスを示す概略図である。
【図２】図２は、パラジウムナノ粒子を含まない飽和パラジウムオルガノアミン錯体と比べて、本開示に従って調製されたパラジウムフィルムの写真である。
【発明を実施するための形態】
【００１０】
用語「室温」とは、約２０℃〜約２５℃の温度を指す。
【００１１】
量に関連して使用される修飾語「約」は、記載される値を含み、文脈によって指定される意味を有する（例えば、特定量の測定に関連した程度の誤差を少なくとも含む）。範囲の文脈において使用される場合、修飾語「約」はまた、２つの端点の絶対値によって規定される範囲を開示すると考えられるべきである。例えば、「約２〜約４」の範囲はまた、「２〜４」の範囲も開示する。
【００１２】
単数形の用語「ａ」、「ａｎ」および「ｔｈｅ」の使用は、特に文脈から明確に示されない限り、同様に複数の指示対象を含むと解釈されるべきである。言い換えれば、これらの単数形の用語は、「少なくとも１つの」として解釈されるべきである。
【００１３】
用語「不飽和」は、アルキル鎖に沿った利用可能な原子価結合のすべてが満たされているわけではない状態を意味し、少なくとも２個の炭素原子が少なくとも１つの二重結合によって連結されていることを意味する。故に、「不飽和オルガノアミン」という語句は、芳香族環の一部ではない少なくとも１つの炭素−炭素二重結合を含むオルガノアミンを指す。
【００１４】
本明細書で使用される場合に、「オルガノ」という用語は、オルガノ基がヘテロ原子、例えば窒素、酸素、硫黄、リン、ケイ素、フッ素、塩素、臭素、ヨウ素などを含み得るが、例えば炭素原子の存在を指す。さらに、オルガノ基は、線状、環状、分岐状などであってもよい。
【００１５】
加えて、パラジウム塩は分子化合物である。Ｐｄ−Ｐｄ結合がこの分子化合物に存在してもよい。しかし、パラジウム塩は、ナノ粒子または同様の材料ではない。塩中のパラジウム原子は、ゼロ原子価ではないが、パラジウム原子は、ナノ粒子形態においてゼロ原子価である。例えば、パラジウム塩中のパラジウムは、Ｐｄ（ＩＩ）であるが、パラジウムナノ粒子中のパラジウムはＰｄ（０）である。
【００１６】
パラジウムナノ粒子を含む組成物を形成するためのプロセスが記載されるが、このプロセスは、少なくとも１つのパラジウム塩および少なくとも１つの不飽和オルガノアミンを含む第１の組成物を加温して、パラジウムナノ粒子および少なくとも１つのパラジウム不飽和オルガノアミン錯体を含む第２の組成物を形成する工程を含む。このプロセスは、例えば第１の組成物の加温後にパラジウムナノ粒子を単離する工程を排除してもよい。
【００１７】
第１の組成物は、例えば水を含有していなくてもよい。しかし、これは水の絶対的な不存在を必要としない。一部の残留水は、種々の成分から、または周囲／大気圧条件から第１の組成物中に存在してもよい。
【００１８】
パラジウム塩は、式
Ｐｄ（Ｘ）２のいずれかのパラジウム塩、およびこれらの混合物であってもよく、
式中、Ｘはパラジウムに対するいずれかの対イオンである。パラジウム塩は、例えばパラジウムカルボキシレート、例えばパラジウムアセテート、塩化パラジウム、硝酸パラジウム、硫酸パラジウム、ヨウ化パラジウム、シアン化パラジウム、エチレンジアミンパラジウムクロリド、テトラアミンパラジウムブロミド、ビス（アセチルアセトナト）パラジウム、ジアミンジニトロパラジウム、およびこれらの混合物から選択されてもよい。例えば、塩は、対イオンがＲ’ＣＯＯ−、Ｃｌ−、Ｂｒ−、Ｉ−、ＮＯ３−、ＳＯ４２−、ＨＣＯ３シアニド、アセチルアセトナト、ニトロ、またはこれらの混合物であるいずれかの化合物から選択されてもよく、ここでＲ’は、１〜約１８個の炭素原子を含む炭化水素基である。
【００１９】
パラジウム塩は、第１の組成物の約１〜約５０重量パーセント（重量％）で含まれていてもよく、例えばパラジウム塩は、第１の組成物の約５重量％〜約３０重量％を構成する。
【００２０】
不飽和オルガノアミンは、少なくとも１つの二重結合によって連結された少なくとも２個の炭素を含有するいずれかの不飽和オルガノアミンである。不飽和オルガノアミンは、式
Ｒ１−ＣＨ＝ＣＨ−Ｒ２−ＮＨ２のいずれかの不飽和オルガノアミンであってもよく、
式中Ｒ１は、水素または約１個の炭素原子〜約２５個の炭素原子を有する炭化水素基を表し、Ｒ２は、約１〜約２５個の炭素原子を有する炭化水素基を表し、ここでＲ１および／またはＲ２の炭化水素基は、独立に、置換または非置換アルキル、アルケニル、アルキニル、アリールおよびこれらの混合物からなる群から選択される。例えば、範囲内の炭素原子の数は、約４〜約２０個の炭素原子、または約８〜約１８個の炭素原子であってもよい。例えばＲ１は水素であってもよい。加えて、Ｒ１および／またはＲ２は、アルキル、アルケニル、アルキニル、およびアリールであってもよい。Ｒ１またはＲ２上の水素原子は、別の官能基、例えば−ＣＨＯ、−ＯＨ、ハロゲンなどで置換されていてもよい。例えば、不飽和オルガノアミンは、オレイルアミン、アリルアミン、ゲラニルアミン、Ｎ−メチルアリルアミン、ジアリルアミン、２−（１−シクロヘキセニル）エチルアミン、３−ピロリン、１，２，３，６−テトラヒドロピリジン、Ｎ−メチル−２−メチルアリルアミンなど、またはこれらの混合物であってもよい。
【００２１】
一般に、不飽和オルガノアミンは、いずれかの一級、二級、または三級アミンであってもよい。しかし、オルガノアミンは、好ましくは一級アミンであってもよい。不飽和オルガノアミンはまた、モノアミン、ジアミン、またはポリアミンであることもできる。複数の不飽和オルガノアミンの組み合わせも想定される。より詳細には、不飽和オルガノアミンは、１つ、２つまたはそれ以上の式（Ｉ）：
【化１】
0005984694.tif 000002
のアミン基を含有していてもよく、式中、Ａ、ＢおよびＣは、独立に、水素および有機基から選択され、ここでＡ、ＢまたはＣの少なくとも１つは有機基である。三級アミンが、複数のこうしたアミン基を含有する場合、窒素原子は互いに直接結合していない。有機基は、少なくとも１つの炭素原子を含有する。例示的な有機基としては、アルキル、アリール、置換アルキル、置換アリール、アルケニルおよびアルキニルが挙げられる。有機基Ａ、ＢおよびＣのうちいずれか２つは、環状構造を形成してもよい。
【００２２】
用語「アルキル」は、全体として完全に飽和して、式−ＣｎＨ２ｎ＋１を有する炭素原子および水素原子を含むラジカルを指す。アルキルラジカルは、線状、分岐状、または環状であってもよく、ここでｎは１以上の数を表す。
【００２３】
用語「アリール」は、全体として炭素原子および水素原子を含む芳香族ラジカルを指す。アリールは、炭素原子の数値範囲と関連して記載される場合、置換された芳香族ラジカルを含むように解釈されるべきではない。例えば、６〜１０個の炭素原子を含有するアリールは、フェニル基（６個の炭素原子）またはナフチル基（１０個の炭素原子）だけを指すように解釈されるべきであり、メチルフェニル基（７個の炭素原子）を含むように解釈されるべきではない。
【００２４】
用語「置換された」とは、指名されたラジカルにおいて少なくとも１つの水素原子が、別の官能基、例えばハロゲン、ヒドロキシル、メルカプト（−ＳＨ）、−ＣＮ、−ＮＯ２、−ＣＯＯＨおよび−ＳＯ３Ｈで置換されていることを指す。置換されたアルキル基の例は、ペルハロアルキル基であり、ここでアルキル基中の１つ以上の水素原子は、ハロゲン原子、例えばフッ素、塩素、ヨウ素および臭素で置換される。上述の官能基のほか、アリールまたはヘテロアリール基はまた、アルキルまたはアルコキシで置換されてもよい。例えば置換されたアリール基としては、メチルフェニルおよびメトキシフェニルが挙げられる。
【００２５】
用語「アルケニル」は、少なくとも１つの炭素−炭素二重結合を含有する、全体として炭素原子および水素原子を含むラジカルを指す。アルケニルラジカルは、線状または分岐状であってもよい。
【００２６】
用語「アルキニル」は、少なくとも１つの炭素−炭素三重結合を含有する、全体として炭素原子および水素原子を含むラジカルを指す。アルキニルラジカルは、線状または分岐状であってもよい。
【００２７】
不飽和オルガノアミンとパラジウム塩とのモル比は、約１：１〜約１０：１であってもよい。例えば、不飽和オルガノアミンと、パラジウム塩とのモル比は、約１：１〜約５：１、または約２：１〜約４：１、または約２：１〜約３：１である。
【００２８】
第１の組成物中に存在する不飽和オルガノアミンは、水に不混和性であってもよい。一般に、水不混和性の不飽和オルガノアミンは、アミン基あたり、少なくとも約４個の炭素原子を含有する。例えば、水不混和性不飽和オルガノアミンとしては、式ＮＨ２−Ｒ３の一級脂肪族アミンが挙げられ、式中Ｒ３は、約４〜約２５個の炭素原子、または約８〜約１８個の炭素原子を有するアルケニルであり、例えばＲ３は線状アルケニル鎖であってもよい。二級脂肪族アミンはまた、水混和性であってもよく、例えば式ＮＨＲ４Ｒ５を有するものであってもよく、ここでＲ４およびＲ５の少なくとも１つは、約４〜約２５個の炭素原子、または約８〜約１８個の炭素原子を有するアルケニルである。三級脂肪族アミンはまた、水混和性であってもよく、例えば式ＮＲ６Ｒ７Ｒ８を有するものであってもよく、ここでＲ６、Ｒ７およびＲ８の少なくとも１つは、独立に、約４〜約２５個の炭素原子、または約８〜約１８個の炭素原子を有するアルケニルである。
【００２９】
不飽和オルガノアミンは、溶媒として機能してもよく、パラジウム塩が不飽和オルガノアミン中に溶解する。故に、不飽和オルガノアミンは液相状態でなければならない。不飽和オルガノアミンとパラジウム塩とのモル比は、不飽和オルガノアミン中のパラジウム塩の溶解を確実にするために、少なくとも約２：１であってもよい。
【００３０】
しかし、これは、不飽和オルガノアミンがおよそ室温未満の融点を有していなければならないことを意味するのではない。第１の組成物の温度は、不飽和オルガノアミンが液相状態であるために、室温より高くてもよい。例えば、不飽和オルガノアミンは、約５０℃未満の融点、または約４０℃未満の融点を有していてもよく、室温未満の融点を含む。液相／低融点は、均一なパラジウム層を得るのに有利である。例えば、高い融点を有する不飽和オルガノアミンは、堆積後に結晶化する場合があり、これが最終的なパラジウム層に高い表面ラフネスおよびホールを生じる場合がある。
【００３１】
第２の組成物を形成する際、第１の組成物の温度は、室温から約１５０℃までで加温されてもよい。この温度の少なくとも一部が、外部熱源を用いずに、例えばパラジウム塩と不飽和オルガノアミンとの発熱反応により生じてもよい。
【００３２】
不飽和オルガノアミンは、第１の組成物の単独溶媒である必要はない。第１の組成物はまた、例えばパラジウム塩が不飽和オルガノアミン溶媒に完全に溶解していない場合に、パラジウム塩および／または不飽和オルガノアミンを溶解するために第２の溶媒を含んでいてもよい。水と不混和性であってもよい別の有機溶媒が含まれていてもよい。水不混和性とは、例えば所与の有機溶媒が水とほぼ等体積量で混合される場合に、相分離が沈降後に（視覚的に、または光散乱または屈折率などの測定器のいずれかにより）検出されるなら、溶媒が水不混和性であると考えられることを意味する。パラジウム塩、不飽和オルガノアミン、および得られたパラジウム不飽和オルガノアミン錯体およびパラジウムナノ粒子は、この第２の溶媒中に可溶性でなければならない。例えば、第２の溶媒に添加された少なくとも約０．５重量％の量の所与の構成成分は、添加された量の少なくとも約１重量％、または少なくとも約１０重量％を含んで、溶解すべきである。非可溶性部分は、例えばろ過によって第１の組成物から取り除かれてもよい。
【００３３】
いずれかの好適な水不混和性有機溶媒は、第２の溶媒のために使用されてもよい。第２の有機溶媒は、例えば炭化水素溶媒、例えば置換された炭化水素、芳香族炭化水素、ケトン、エステル、エーテルなどであってもよい。炭化水素溶媒は、例えば少なくとも６個の炭素原子、６〜約２５個の炭素原子を有していてもよい。例えば溶媒としては、トルエン、キシレン、メシチレン、エチルベンゼン、ジエチルベンゼン、トリメチルベンゼン、メチルエチルベンゼン、テトラヒドロナフタレン、クロロベンゼン、ジクロロベンゼン、トリクロロベンゼン、クロロトルエン、メチルイソブチルケトン、メチルベンゾエート、ベンジルベンゾエート、アニソール、シクロヘキサノン、アセトフェノン、デカリン、ヘプタン、ヘキサン、ベンゼン、シクロヘキサン、ペンタン、メシチレン、オクタンなど、およびこれらの混合物を挙げることができる。第２の有機溶媒は、少なくとも約８０℃、少なくとも約１００℃、または少なくとも１５０℃の沸点を有していてもよい。
【００３４】
水および／または水混和性溶媒が、第１の組成物に存在してもよい。いずれかの好適な濃度の水および／または水混和性溶媒が存在してもよい。例えば、水および／または水混和性溶媒の量（重量による）は、不飽和オルガノアミンの量未満であってもよい。水混和性溶媒の例としては、アルコール、例えばメタノール、エタノール、プロパノール、およびブタノール；グリコール；アセトン；テトラヒドロフラン（ＴＨＦ）；ジクロロメタン；エチルアセテート；ジメチルホルムアミド（ＤＭＦ）；ジメチルスルホキシド（ＤＭＳＯ）；酢酸；アセトニトリル；およびジオキサンが挙げられる。
【００３５】
不飽和オルガノアミンはまた還元剤として機能してもよい。そのため、第１の組成物は、例えばいずれかの付加的な還元剤を含有していなくてもよく、または不飽和オルガノアミン以外の付加的な還元剤を実質的に含まなくてもよく、付加的な還元剤は、付加的な処理工程として別個に加える必要はない。例えば第１の組成物において排除されてもよい還元剤の例は、ギ酸およびギ酸塩またはエステル、次亜リン酸塩、ヒドラジン、アンモニウム化合物、アミンボラン化合物、アルカリ金属ホウ化水素、シュウ酸、アルカリまたはアルカリ土類亜硫酸塩などである。
【００３６】
不飽和オルガノアミンはまた錯化剤として機能してもよい。錯化剤は、例えば配位化合物の中央原子に付着した化合物を指す。配位化合物は、例えば、金属イオンの非金属錯化剤との融合から形成された化合物を指す。
【００３７】
少なくとも１日の安定性を有するパラジウムナノ粒子および不飽和オルガノアミン錯体を含む第２の組成物は、加温することなく、室温にて形成してもよい。安定なパラジウムナノ粒子および不飽和オルガノアミン錯体を含む第２の組成物の形成を加速化するために、第１の組成物を、約３０℃〜約１５０℃、例えば３０℃〜約１００℃、例えば３０℃〜約８０℃以下の温度に加温してもよい。この高温は、外部からの熱の適用による加温を通して、少なくとも１つのパラジウム塩と少なくとも１つの不飽和カルボン酸との発熱反応を通して、またはこれら両方の組み合わせにより得られてもよい。
【００３８】
第１の組成物は、パラジウムナノ粒子を形成するために、約０．１秒〜約６０分間、約１秒〜約４５分間、または約１０秒〜約３０分間の期間、上記の温度に加温してもよい。
【００３９】
加温は、外部熱源、例えばホットプレート、Ｂｕｎｓｅｎバーナー、オーブン、マイクロ波、水浴、加温空気、ＩＲ照射など、およびこれらの組み合わせからの熱の適用から生じてもよい。加えて、少なくとも一部の加温は、外部熱源を適用せず、例えばパラジウム塩と不飽和オルガノアミンとの発熱反応により生じてもよい。
【００４０】
加温中、少なくとも１部のパラジウム塩および不飽和オルガノアミンは反応して、パラジウムナノ粒子およびパラジウム不飽和オルガノアミン錯体を形成する。例えば、大部分の不飽和オルガノアミンおよびパラジウム塩は、パラジウムナノ粒子およびパラジウム不飽和オルガノアミン錯体を形成するように反応する。パラジウム不飽和オルガノアミン錯体とパラジウムナノ粒子とのモル比は、パラジウム原子のモルに基づいて、約９９：１〜約１：９９であってもよい。パラジウムナノ粒子の形成は、例えば加温の際に不飽和オルガノアミンの色変化によって証明される。例えば、黒色が観察される場合があり、これはパラジウムナノ粒子が加温工程中に形成されていることを示す。
【００４１】
第１の組成物の加温により、パラジウムナノ粒子およびパラジウム不飽和オルガノアミン錯体を含む第２の組成物を形成する。第２の組成物はまた、第１の組成物の成分、例えば溶媒を含んでいてもよく、また錯化していない不飽和オルガノアミンおよび／または錯化していないパラジウム塩を、例えば第１の組成物の不完全な反応により含有する場合がある。第１の組成物からの不飽和オルガノアミンは、第２の組成物中のパラジウムナノ粒子の安定性に寄与する場合がある。
【００４２】
第２の組成物は、液体または半液体、例えばペーストの形態であってもよい。第２の組成物は、室温にて約５ｃｐｓ〜約５，０００ｃｐｓ、例えば約５０ｃｐｓ〜約２，５００ｃｐｓ、または約７５ｃｐｓ〜約１，０００ｃｐｓの粘度を有していてもよい。例えば、第２の組成物は、少なくとも約１００ｃｐｓの粘度を有するペーストであってもよい。粘度は、例えばレオメータ、例えば２５℃にて１０００ｓ−１〜０．１ｓ−１の掃引速度でのＢｒｏｏｋ  Ｆｉｅｌｄ  Ｒｈｅｏｍｅｔｅｒを用いて決定される。
【００４３】
パラジウム不飽和オルガノアミン錯体は、式
（Ｒ１−ＣＨ＝ＣＨ−Ｒ２−ＮＨ２）ａＰｄＸ２−ａを有していてもよく、
式中Ｒ１およびＲ２は、第１の組成物と同一であり、Ｘは、パラジウムに対する対イオンを表し、「ａ」は、パラジウムと錯化した不飽和オルガノアミンの数を表し、０を超えるが、２以下であるいずれかの数であることができる。例えば、「ａ」は約２であってもよい。パラジウム不飽和オルガノアミン錯体におけるＸは、例えばＲ’ＣＯＯ−、Ｃｌ−、Ｂｒ−、Ｉ−、ＮＯ３−、ＳＯ４２−、ＨＣＯ３シアニド、アセチルアセトナト、ニトロまたはこれらの混合物であってもよく、式中、Ｒ’は１〜約１８個の炭素原子を含む炭化水素基である。
【００４４】
この理論に束縛されないが、不飽和オルガノアミン錯体の少なくとも１つの二重結合は、第２の組成物中のナノ粒子のための安定化手段を提供することが理論化される。例えば、少なくとも１つのパラジウム不飽和オルガノアミン錯体およびパラジウムナノ粒子を含む組成物は、不飽和オルガノアミン錯体の二重結合によって安定化されてもよい。加えて、第２の組成物はさらに、少なくとも１つの不飽和オルガノアミンを含んでいてもよい。不飽和オルガノアミンの二重結合は、安定なパラジウムナノ粒子の形成に寄与し得る。例えば、不飽和オルガノアミンは、パラジウムナノ粒子の凝集を防止するために、ナノ粒子表面と相互作用し得る。先立って記載されたパラジウムナノ粒子は、空気との曝露時に燃焼する、または第２の組成物中で凝集する。さらに、先立って記載されたパラジウムナノ粒子は、通常、本組成物を用いて達成される安定性を得るために第２の還元剤の添加を必要としていた。
【００４５】
パラジウムは、例えば有機合成反応におけるもののような触媒として考慮されるべきではない。有機合成反応が不飽和オルガノアミン試薬を含有する場合、パラジウム不飽和オルガノアミン錯体は有機反応において形成されてもよい。これは、いくつかの態様において本開示とは異なる。まず、合成反応におけるパラジウムは触媒として機能する一方で、本発明の第１および第２の組成物中のパラジウムは、パラジウムコーティングまたは層のための金属供給源を提供し、触媒としては作用しない。触媒は、例えばそれ自体が消費されることもなく、または化学変化を受けることもなく、特に少量で化学反応の速度に影響を及ぼすいずれかの物質を指す。第２に、合成反応におけるオルガノアミンは反応体として機能する一方で、第１の組成物中の不飽和オルガノアミンは、錯化剤、還元剤および／または溶媒として機能する。第３に、パラジウムが合成反応における触媒量で使用される一方で、パラジウム塩は、第１の組成物の主要な構成成分の１つに過ぎない。一般に、本開示は、非触媒組成物である第１および第２の組成物を記載する。例えば、パラジウム不飽和オルガノアミン錯体は、２つの反応体からの生成物を形成するのに使用されるのではなく、不飽和オルガノアミンは第３の化合物の一部にはならない。
【００４６】
パラジウムナノ粒子およびパラジウム不飽和オルガノアミン錯体を含む第２の組成物の形成後、ナノ粒子は、将来的な使用のために貯蔵されてもよく、または例えばパラジウム層を形成するために基材に直ちに堆積されてもよい。パラジウムナノ粒子は、第２の組成物を貯蔵または使用するために、第２の組成物から単離させる必要はない。
【００４７】
第２の組成物は、周囲条件下で貯蔵されてもよい。例えば、第２の組成物は室温にて貯蔵されてもよい。貯蔵される場合、第２の組成物中のパラジウムナノ粒子は、少なくとも１日の安定性、例えば少なくとも１週間の安定性、少なくとも１カ月の安定性、または少なくとも６カ月の安定性を有していてもよい。安定性は、例えば視覚的な検査によって測定できる。例えば、第２の組成物が不安定になる場合、パラジウムナノ粒子は凝集する場合がある。この凝集は、視覚的な検査によって観察されてもよい。
【００４８】
第２の組成物を堆積させる際、パラジウムナノ粒子は、場合により第２の組成物から単離され、基材上に堆積されてもよい。しかし、第２の組成物からのナノ粒子の単離は、基材上にパラジウム層を形成するために必ずしも必要ではない。
【００４９】
基材は、例えば金属基材、例えば銅、銀、アルミニウム、およびニッケル、可塑性基材、例えばポリエステル、ポリイミド、ポリケトン、ポリスルホン、エポキシ、およびフェノール樹脂、および他の基材、例えばガラス、紙、セラミックなどまたはこれらの混合物であってもよい。
【００５０】
第２の組成物を堆積させる際、受容層は、基材上に第２の組成物を堆積させる前に適用できる。受容層は、物体上の第２の組成物の接着を向上させてもよい。いずれかの好適な受容層である、例えばシランまたはアミノ基を含むシランから形成される受容層を使用することができる。
【００５１】
第２の組成物および／または場合により単離されたナノ粒子の堆積は、例えば溶液堆積によって行われてもよい。溶液堆積は、例えば液体がコーティングまたは層を形成するために基材上に堆積されたプロセスを指す。これは、真空堆積プロセスとは対照的である。パラジウム層を形成するための本プロセスはまた、他の溶液系プロセス、例えば溶液中への含浸を保持するためのプレートを必要とし、さらにまたプレート上に金属コーティングを形成するために電流に曝すことを必要とする電気めっきとは異なる。本プロセスはまた、他のプロセスに比べていくつかの利点、例えば廃棄物の量を低減すること、および基材をコーティングするのに必要な時間を短縮することを提供する。溶液堆積としては、例えば基材上へのパラジウム第２組成物の、スピンコーティング、浸漬コーティング、スプレーコーティング、スロットダイコーティング、フレキソ印刷、オフセット印刷、またはインクジェット印刷が挙げられる。
【００５２】
第２の組成物および／または場合により単離されたナノ粒子を、例えば約１０秒〜約１，０００秒、約５０秒〜約５００秒、または約１００秒〜約１５０秒の間、例えば毎分約１００回転（ｒｐｍ）〜約５，０００ｒｐｍ、約３００ｒｐｍ〜約３，０００ｒｐｍ、または約５００ｒｐｍ〜約１，５００ｒｐｍの速度にて、基材上にスピンコーティングされてもよい。
【００５３】
第２の組成物および／または単離されたパラジウムナノ粒子でコーティングされた基材を、次いで加熱して、基材上にパラジウム層を形成する。加熱は、先立って堆積された層または基材（単一層基材または多層基材にかかわらず）の特性に不利な変化を与えないいずれかの温度、例えば約６０℃〜約３５０℃、約１００℃〜約３００℃、または約１５０℃〜約２５０℃にて行われてもよい。加熱は、３０分間までの期間で行われてもよく、パラジウム層のサイズおよび加熱方法に応じて、０．１秒程度に短い期間であることもできる。例えば、加熱期間は、約０．１秒〜約３０分、約１秒〜約２０分、または約１分〜約１０分であってもよい。
【００５４】
加熱は、空気、不活性雰囲気（例えば窒素またはアルゴン下）、または還元雰囲気（例えば１〜約２０体積％の水素を含有する窒素下）で行われてもよい。加熱はまた、標準大気圧または例えば約１，０００ミリバール〜約０．０１ミリバールの減圧にて行うことができる。加熱技術の例としては、熱加熱（例えばホットプレート、オーブン、およびバーナー）、赤外（「ＩＲ」）照射、レーザービーム、フラッシュライト、マイクロ波照射、またはＵＶ照射またはこれらの組み合わせを挙げることができる。この加熱プロセスは、従来の無電解めっきプロセスであって、第２のナノ粒子形態を経ることなく、直接パラジウム塩がパラジウム層に堆積されるプロセスとは異なる。加熱により、パラジウムナノ粒子が合体して、連続で、均一なパラジウム層を生じる。パラジウムナノ粒子は、最終的なパラジウムフィルムの均一性を向上させる。加熱により、パラジウムナノ粒子が、例えば電気伝導性層を形成するように誘導され、これは電子デバイスにおける電気伝導性要素として使用するのに好適である。
【００５５】
上記で記載された堆積プロセスはまた、物体上により厚いパラジウム層を構築するように繰り返されてもよい。例えば、最終層の厚さはまた、約１０ナノメートル〜約５０マイクロメートル、または約５０ナノメートル〜約３０マイクロメートル、または約５０ｎｍ〜約５マイクロメートル、または約８０ｎｍ〜約１マイクロメートルであってもよい。この点において、複数の溶液堆積工程が行われてもよく、その後加熱されて最終層を形成する。あるいは、溶液堆積工程の後の加熱を複数回繰り返し、いくつかの薄い層からなる厚い層を構築できる。
【００５６】
基材上に堆積したパラジウム層が電気伝導性であってもよく、例えば基材上の電気伝導性経路または回路のような所定のパターンにて堆積させてもよい。本開示に従って製造されたパラジウム層は、高い伝導度および低温での良好な接着性を有する。例えば、加熱により製造されたパラジウム層の伝導度は、例えば約１００シーメンス／センチメートル（「Ｓ／ｃｍ」）〜約５０，０００Ｓ／ｃｍ、約１，０００Ｓ／ｃｍ〜約１０，０００Ｓ／ｃｍ、例えば約２，０００Ｓ／ｃｍ〜約５，０００Ｓ／ｃｍであり、または例えば伝導度は少なくとも１，０００Ｓ／ｃｍであってもよい。伝導度は、室温での４−プローブ方法を用いて測定した。
【００５７】
パラジウム層はまた、電気伝導性でなくてもよい。加熱により第２の組成物が、他のイオンの存在により、例えば塩、残留量の不飽和オルガノアミンおよびその分解形態の存在および／または第１の組成物中の絶縁性添加剤、例えばポリマーの存在により、分解してパラジウムフィルムまたは層を生じるが、パラジウム層は伝導性でなくてもよい。
【００５８】
所望により、付加的な層がパラジウム層の頂部上に適用できる（付加的な層は、例えばオーバーコート層を指す場合がある）。当該技術分野において既知のいずれかの層は、例えば引掻に対する耐性を有する材料が適用されてもよい。オーバーコート層を形成するために使用されてもよい材料としては、例えばエポキシ樹脂、ポリウレタン、フェノール樹脂、メラミン樹脂、ポリシロキサン、ポリ（シルセスキオキサン）などが挙げられる。ポリシロキサンおよびポリ（シルセスキオキサン）（例えばゾル−ゲル手法）を使用して、高度に架橋したポリシロキサンまたはポリ（シルセスキオキサン）オーバーコート層を形成できる。オーバーコート層は、架橋されたポリシロキサン、架橋されたポリ（シルセスキオキサン）、またはポリ（ビニルフェノール）およびメラミン−ホルムアルデヒド樹脂を含む架橋された層であってもよい。オーバーコート層の厚さは、例えば約１０ｎｍ〜約１０マイクロメートル（約１０ｎｍ〜約５マイクロメートル、または約５０ｎｍ〜約１マイクロメートルを含む）であってもよい。オーバーコート層は、パラジウム層の視認性を確実にするために無色であってもよい。
【００５９】
加えて、パラジウム層は、約１０ｎｍ未満、例えば約１ｎｍ〜約１０ｎｍ、約２ｎｍ〜約９ｎｍ、または約３ｎｍ〜約８ｎｍの表面ラフネスを有する。表面ラフネスは、いずれかの好適な方法によって決定されてもよい。原子間力顕微鏡、表面プロフィロメータ、光学プロフィロメータなどを含む例示的な方法。
【００６０】
図１は、本明細書で記載されるプロセスを例示する概略図である。工程１００において、パラジウム第１の組成物１０は容器１１において示す。容器は、パラジウムナノ粒子１２の形成を誘導するために十分な温度に加温される。ワイヤ２０は、コーティング溶液を通して引っ張られ、ワイヤ上にコーティング２２を形成する。いずれかのワイヤは、ワイヤの直径、形状または長さにかかわらず、パラジウム第２組成物でコーティングできる。有機材料の両方、例えばプラスチック、例えばポリイミド、ポリエステル、ポリアミド（Ｎｙｌｏｒ）、ポリカーボネート、ポリエチレン、ポリアクリレートなど、および無機材料、例えば銅、アルミニウム、タングステン、酸化亜鉛、ケイ素などは、ワイヤのための基材として使用されてもよい。ワイヤは、裸のままであってもよく、例えば他の層で被覆されなくてもよく、またはコアの周りに他の層を付加することによって絶縁されてもよい。ワイヤは、単一ストランド、複数ストランドおよび／またはツイストされていてもよい。
【００６１】
次に工程２００において、コーティング２２は熱に曝されることによって徐冷される。結果は、パラジウム層３１を有するワイヤ３０である。元々のワイヤ２０は、パラジウム層が位置する基材として作用する。
【００６２】
図２は、パラジウムナノ粒子５１を含まない飽和パラジウムオルガノアミン錯体を含有する第１の組成物を用いて製造されたパラジウムフィルムと比べて、本開示５０に従って調製されたパラジウムフィルムの写真である。
【００６３】
本開示によって調製されたパラジウムフィルムは、非常に平滑であり、多孔性を有していない。反対に、パラジウムナノ粒子を含まず飽和パラジウムオルガノアミン錯体を含有する第１の組成物によって製造されるフィルムは、ある程度の多孔性を有し、質感のある表面をもたらし得る。
【００６４】
次の実施例は、本開示をさらに例示するためのものである。
【００６５】
実施例１
パラジウムアセテート（三量体）をＡｌｆａ  Ａｅｓａｒから購入した。０．１グラム（ｇ）のパラジウムアセテート、０．２グラムのトルエンおよび０．２グラムのオレイルアミンを共に混合して、第１の組成物を形成した。混合物を、約６０℃に加温し、約３０分間撹拌した。加熱時、溶液は、暗色になり、第２の組成物中のパラジウムナノ粒子の形成を示した。
【００６６】
第２の組成物は、１，０００ｒｐｍにてガラス基材上にスピンコーティングされ、結果として非晶質フィルムを得た。スピンコーティングの後、輝く銀色の金属フィルムが基材上に形成されるまで、約２２０℃〜約２５０℃にてホットプレート上で徐冷を行った。
【００６７】
パラジウムフィルムは、非常に良好な引掻耐性および優れた接着性を示した。４−プローブ方法を用いて測定される場合の伝導度は、６．５ｘ１０４Ｓ／ｍであった。
【００６８】
実施例２
０．２ｇのデカリンを溶媒として使用した以外、実施例１と同様に第１の組成物を調製した。銅ワイヤを数秒間第１の組成物に浸漬した後、約２２０℃〜約２５０℃のオーブンにて徐冷した。非常にロバストな輝くパラジウムコーティングが銅ワイヤ上に形成された。
【００６９】
比較例１
パラジウムアセテート（三量体）をＡｌｆａ  Ａｅｓａｒから購入した。０．１グラムのパラジウムアセテートを０．７グラムのトルエンに添加した。０．２２グラムのオクチルアミンである飽和オルガノアミンを、次いで、この混合物に添加し、この混合物を次いで振とうした。パラジウム塩の不溶性部分は、溶解して非常に安定な淡黄色溶液を形成した。しかし、ナノ粒子は、溶液を１００℃まで加温した後、この溶液中に存在していた。
【００７０】
比較例２
酢酸銀をＡｌｆａ  Ａｅｓａｒから購入した。０．１グラムの酢酸銀を０．２グラムのトルエンに添加した。０．２２グラムのオレイルアミンである不飽和オルガノアミンを混合物に添加した。混合物を、約６０℃に加温し、約３０分間撹拌した。銀ナノ粒子は形成しなかった。
【００７１】
上記で開示される変形例および他の特徴および機能またはそれらの代替例は、所望により多くの他の異なるシステムまたは用途に組み合わされてもよいことを認識すべきである。また、種々の、現在は想定されていないまたは予測されない代替例、変更、変形例またはそれらの改善は、当業者によって後に行われる場合があり、それらもまた、以下の特許請求の範囲によって包含されることを意図する。
【図１】
0005984694.tif 000003
【図２】
0005984694.tif 000004